(57)【要約】【課題】耐久性および内部抵抗特性に優れた電気二重層キャパシタ用セパレータを提供する。【解決手段】脂肪族ポリケトン繊維を含有する多孔質シートからなる電気二重層キャパシタ用セパレータ。【選択図】なし【特許請求の範囲】
【請求項１】
脂肪族ポリケトン繊維を含有する多孔質シートからなる電気二重層キャパシタ用セパレータ。
【請求項２】
脂肪族ポリケトン繊維がフィブリル化されていることを特徴とする請求項１記載の電気二重層キャパシタ用セパレータ。
【発明の詳細な説明】
【技術分野】
【０００１】
本発明は、電気二重層キャパシタ用セパレータに関する。
【背景技術】
【０００２】
従来、電気二重層キャパシタのセパレータとしては、再生セルロースや溶剤紡糸セルロースを主体とする紙製セパレータ（例えば、特許文献１、２参照）が使用されてきた。有機溶媒と電解質からなる電解液を備えた電気二重層キャパシタにおいては、水分がわずかでも混入すると所定の電圧にならない、電圧がふらつく、内部抵抗が大きくなるなど電気二重層キャパシタ特性に悪影響を及ぼすため、電極とセパレータを一緒に高温で長時間乾燥させてこれら部材に含まれる水分を除去してから電気二重層キャパシタが製造されている。溶剤紡糸セルロースを主体とする電解紙やセパレータは、２００℃以上の高温で処理するとセルロース成分の炭化や分解により機械的強度が低下し、充放電で体積膨張と収縮を繰り返す電極を用いた場合には、セパレータが破れてしまい耐久性に問題があった。最近では耐熱性に優れるアラミド薄葉材（例えば、特許文献３参照）が提案されているが、ベンゼン環を含む疎水性の強い合成繊維のみで形成されるセパレータでは、親水性の強い電解液溶媒（例えば、プロピレンカーボネート）に対しての親和性が低く、内部抵抗が高くなるという問題があった。
【特許文献１】特開平１１−１６８０３３号公報
【特許文献２】特開２０００−３８３４号公報
【特許文献３】特開２００５−３０７３６０号公報
【発明の開示】
【発明が解決しようとする課題】
【０００３】
本発明は、上記実情を鑑みたものであって、耐久性および内部抵抗特性に優れた電気二重層キャパシタ用セパレータに関するものである。
【課題を解決するための手段】
【０００４】
本発明者らは、この課題を解決するために鋭意研究を行った結果、特定の繊維を用いることによって、耐久性および内部抵抗特性に優れた電気二重層キャパシタ用セパレータを実現できることを見出し、本発明に至ったものである。
【０００５】
即ち、本発明は、脂肪族ポリケトン繊維を含有する多孔質シートからなる電気二重層キャパシタ用セパレータである。
【０００６】
本発明に用いる脂肪族ポリケトン繊維はフィブリル化されていることが好ましい。
【発明の効果】
【０００７】
本発明においては、脂肪族ポリケトン繊維を含有する多孔質シートからなることにより、耐久性および内部抵抗特性に優れた電気二重層キャパシタ用セパレータが得られる。
【発明を実施するための最良の形態】
【０００８】
本発明における電気二重層キャパシタとは、対向する２つの電極間に電気二重層を挟んだ形で構成されてなる蓄電機能を有するものである。電気二重層キャパシタの電極としては、一対の電気二重層型電極、一方が電気二重層型電極でもう片方が酸化還元型電極の組み合わせの何れでも良い。電気二重層型電極としては、活性炭や非多孔性炭素からなる電極が挙げられる。ここで、非多孔性炭素とは、活性炭とは製法が異なり、黒鉛に類似の微結晶炭素を有する炭素を指す。活性炭の場合は、充放電に伴って細孔にイオンが入ったり出たりするが、非多孔性炭素の場合は、微結晶炭素の層間にイオンが入ったり出たりする。酸化還元型電極としては、ポリピロール、ポリチオフェン、ポリアニリン、ポリアセチレン、ポリアセン、インドール三量体、ポリフェニルキノキサリン、これらの誘導体などの導電性高分子、酸化ルテニウム、酸化インジウム、酸化タングステンなどの金属酸化物が挙げられるが、これらに限定されるものではない。
【０００９】
電気二重層キャパシタの電解液には、イオン解離性の塩を溶解させた水溶液、プロピレンカーボネート（略称ＰＣ）、エチレンカーボネート（略称ＥＣ）、ジメチルカーボネート（略称ＤＭＣ）、ジエチルカーボネート（略称ＤＥＣ）、アセトニトリル（略称ＡＮ）、プロピオニトリル、γ−ブチロラクトン（略称ＢＬ）、ジメチルホルムアミド（略称ＤＭＦ）、テトラヒドロフラン（略称ＴＨＦ）、ジメトキシエタン（略称ＤＭＥ）、ジメトキシメタン(略称ＤＭＭ)、スルホラン（略称ＳＬ）、ジメチルスルホキシド（略称ＤＭＳＯ）、エチレングリコール、プロピレングリコール、メチルセルソルブなどの有機溶媒にイオン解離性の塩を溶解させたもの、イオン性液体（固体溶融塩）などが挙げられるが、これらに限定されるものではない。水溶液系と有機溶媒系の何れも利用できる電気二重層キャパシタの場合は、水溶液系は耐電圧が低いため、有機溶媒系の方が好ましい。電解液の代わりにポリピロール、ポリチオフェン、ポリアニリン、ポリアセチレン、ポリアセン、これらの誘導体などの導電性高分子膜を用いても良い。
【００１０】
本発明における脂肪族ポリケトン繊維としては、公知の種々の構造のものが使用できるが、特に次式（１）で示す、繰り返し単位からなる構造のポリケトン繊維が好ましい。
【００１１】
【化１】
2008112827.tif 000002
【００１２】
式中のＲはエチレン性結合によって重合されたエチレン性不飽和化合物由来の部分で、各繰り返し単位において同一でも異なっていてもよい。
【００１３】
式（１）で表されるポリケトンは、分子中にＣＯ単位（カルボニル基）とエチレン性不飽和化合物由来の単位とが配列された交互共重合体、すなわち、高分子鎖中で各ＣＯ単位の隣に、たとえばエチレン単位等のオレフィン単位が一つずつ位置する構造である。また、このポリケトンは、一酸化炭素と特定のオレフィン一種との共重合体であってもよく、一酸化炭素と特定のオレフィン二種以上との共重合体であってもよい。式（１）におけるＲの由来となるエチレン性不飽和化合物の例としては、エチレン、プロピレン、ブテン、ペンテン、ヘキセン、ヘプテン、オクテン、ノネン、デセン、ドデセン等の不飽和炭化水素化合物、（メタ）アクリル酸アルキルエステル、ビニルアセテート、ウンデセン酸等の不飽和カルボン酸またはその誘導体、およびウンデセノール、６−クロロヘキセン、Ｎ−ビニルピロリドン、およびスルホニルスルホン酸のジエチルエステルなどが挙げられる。これらは単独で用いてもよく、二種以上を組合せて用いてもよい。特に、重合体の力学特性や耐熱性等の点から、Ｒはエチレンが好ましい。
【００１４】
本発明においては、エチレンと一酸化炭素とからなるコポリマーが、全コポリマー中の９０％以上を占めるものが好ましく、特に実質的に１００％のものが好ましい。
【００１５】
本発明に用いる脂肪族ポリケトン繊維の製造法については、特に制限はなく、溶融紡糸法、乾式紡糸法、湿式紡糸法をそのまま、あるいは修正して適用することができる。
【００１６】
本発明に用いる脂肪族ポリケトン繊維の繊維径は、繊度０．０００１〜３ｄｔｅｘの範囲内にあることが好ましく、繊度０．０１〜２ｄｔｅｘの範囲内にあることがより好ましく、繊度０．１〜１．５ｄｔｅｘの範囲内にあることが更に好ましい。脂肪族ポリケトン繊維の繊度が０．０００１ｄｔｅｘより小さくなると繊維が脱落しやすくなり、また、繊度３ｄｔｅｘを超えると、セパレータの厚みを薄くした際にピンホールが発生しやすくなる。
【００１７】
本発明に用いるポリケトン繊維の繊維長は、重量平均繊維長０．１〜２０ｍｍの範囲内にあることが好ましく、更には、重量平均繊維長０．１〜１０ｍｍの範囲内にあることがより好ましい。重量平均繊維長が０．１ｍｍより小さくなると繊維が脱落しやすくなり、重量平均繊維長２０ｍｍを超えると、繊維同士がよれてセパレータの均一性を損なうおそれがある。
【００１８】
本発明に用いる脂肪族ポリケトン繊維は、フィブリル化されていることが好ましい。フィブリル化により脂肪族ポリケトン繊維の比表面積が大きくなり、且つ繊維シート内での均一性が高くなるため、耐熱性と電解液親和性が更に向上する利点がある。
【００１９】
本発明におけるフィブリルとは、フィルム状ではなく、主に繊維軸と平行な方向に非常に細かく分割された部分を有する繊維状で、少なくとも一部が繊維径１μｍ以下になっている繊維を指す。長さと巾のアスペクト比は約２０〜約１０００００の範囲に分布し、カナディアンフリーネスは０〜５００ｍｌの範囲にあることが好ましく、０〜２００ｍｌの範囲にあることがより好ましい。更に重量平均繊維長が０．１〜２ｍｍの範囲にあるものが好ましい。
【００２０】
本発明におけるフィブリル化は、リファイナー、ビーター、ミル、摩砕装置、高速の回転刃により剪断力を与える回転刃式ホモジナイザー、高速で回転する円筒形の内刃と固定された外刃との間で剪断力を生じる二重円筒式の高速ホモジナイザー、超音波による衝撃で微細化する超音波破砕器、繊維懸濁液に少なくとも３０００ｐｓｉの圧力差を与えて小径のオリフィスを通過させて高速度とし、これを衝突させて急減速することにより繊維に剪断力、切断力を加える高圧ホモジナイザー等を用いて行うことができる。
【００２１】
本発明の電気二重層キャパシタ用セパレータは、脂肪族ポリケトン繊維を５質量％以上含有することが好ましく、１０質量％以上含有することがより好ましく、３０％質量以上が更に好ましい。含有率が５質量％未満の場合、耐久性または内部抵抗特性が損なわれる可能性がある。
【００２２】
本発明の電気二重層キャパシタ用セパレータは、セパレータの特性を損なわない範囲内で、脂肪族ポリケトン繊維以外の繊維を加えてもよい。例えば、天然セルロース繊維、溶剤紡糸セルロース繊維、アクリル、ポリオレフィン、ポリエステル、全芳香族ポリエステル、全芳香族ポリエステルアミド、ポリアミド、全芳香族ポリアミド、全芳香族ポリエーテル、全芳香族ポリカーボネート、全芳香族ポリアゾメジン、ポリイミド、ポリアミドイミド（ＰＡＩ）、ポリエーテルエーテルケトン（ＰＥＥＫ）、ポリエーテルケトン（ＰＥＫ）、ポリエーテルケトンケトン（ＰＥＫＫ）、ポリフェニレンスルフィド（ＰＰＳ）、ポリ−ｐ−フェニレンベンゾビスオキサゾール（ＰＢＯ）、ポリベンゾイミダゾール（ＰＢＩ）、ポリテトラフルオロエチレン（ＰＴＦＥ）、ポリビニルアルコール、エチレン−ビニルアルコール共重合体などの樹脂からなる単繊維や複合繊維、これらをフィブリル化したものやバクテリアセルロースを適量単独で含有しても良いし、２種類以上の組み合わせで含有しても良い。また、各種の分割型複合繊維を分割させたものを含有しても良い。特に、融点および熱分解温度の高い全芳香族ポリアミドなどを合わせ含むと、より耐久性に優れるセパレータが得られ好ましい。
【００２３】
本発明における電気二重層キャパシタ用セパレータは、円網抄紙機、長網抄紙機、短網抄紙機、傾斜型抄紙機、これらの中から同種または異種の抄紙機を組み合わせてなるコンビネーション抄紙機などを用いて抄紙する方法によって製造することができる。原料スラリーには、繊維原料の他に必要に応じて分散剤、増粘剤、無機填料、有機填料、消泡剤などを適宜添加し、５〜０．００１質量％程度の固形分濃度にスラリーを調整する。この原料スラリーをさらに所定濃度に希釈して抄紙する。抄紙して得た多孔質シートは必要に応じて、カレンダー処理、熱カレンダー処理、熱処理などが施される。
【００２４】
本発明の電気二重層キャパシタ用セパレータの厚みは特に制限はないが、１０〜１５０μｍが好ましく、１５〜７０μｍがより好ましく、１５〜３０μｍが更に好ましい。１０μｍ未満では、ハンドリング時や加工時に破れたり穴があきやすくなり、１５０μｍより厚いと、電気二重層キャパシタに収納できる電極面積が小さくなり、電気二重層キャパシタの蓄電容量が小さくなってしまう。また、本発明の電気二重層キャパシタ用セパレータの密度は特に制限はないが、０．２０〜０．８０ｇ／ｃｍ３が好ましく、０．３０〜０．７０ｇ／ｃｍ３がより好ましく、０．４０〜０．６０ｇ／ｃｍ３が更に好ましい。密度が０．２０ｇ／ｃｍ３より小さいとピンホールができる場合があり、０．８０ｇ／ｃｍ３より大きいと内部抵抗が高くなりやすい。
【実施例】
【００２５】
以下、実施例により本発明をさらに詳しく説明するが、本発明は実施例に限定されるものではない。
【００２６】
＜脂肪族ポリケトン短繊維１＞
エチレン／一酸化炭素が完全交互共重合したポリケトンを溶融紡糸し、延伸して繊度０．１ｄｔｅｘ、融点２７０℃の脂肪族ポリケトン繊維を作製した。これを２ｍｍに切断して脂肪族ポリケトン短繊維を作製した。これを脂肪族ポリケトン繊維１またはＰＫ１と表記する。
【００２７】
＜脂肪族ポリケトン短繊維２＞
ポリプロピレンを６ｍｏｌ％含む、エチレン／プロピレン／一酸化炭素が交互共重合したポリケトンを溶融紡糸し、延伸して繊度１．７ｄｔｅｘ、融点２２０℃の脂肪族ポリケトン繊維を作製した。これを５ｍｍに切断して脂肪族ポリケトン短繊維を作製した。これを脂肪族ポリケトン繊維２またはＰＫ２と表記する。
【００２８】
＜フィブリル化ポリケトン繊維＞
脂肪族ポリケトン繊維１を、ダブルディスクリファイナーを用いて叩解処理し、重量平均繊維長１．３０ｍｍ、カナディアンフリーネス８０ｍｌのフィブリル化ポリケトン繊維を作製した。以下、これをフィブリル化ポリケトン繊維またはＦＰＫと表記する。
【００２９】
＜フィブリル化アラミド繊維＞
パラ系全芳香族ポリアミド繊維（繊度２．５ｄｔｅｘ、繊維長３ｍｍ）を、ダブルディスクリファイナーを用いて叩解処理し、重量平均繊維長１．５５ｍｍ、カナディアンフリーネス１００ｍｌのフィブリル化パラ系全芳香族ポリアミド繊維を作製した。以下、これをフィブリル化アラミド繊維またはＦＰＡと表記する。
【００３０】
＜フィブリル化セルロース＞
繊度１．７ｄｔｅｘ、繊維長５ｍｍの溶剤紡糸セルロース（レンチング社製、商品名：テンセル）をダブルディスクリファイナーにて叩解処理し、重量平均繊維長０．６４ｍｍ、カナディアンフリーネス１０ｍｌのフィブリル化セルロースを作製した。以下、これをフィブリル化セルロースまたはＦＢＣと表記する。
【００３１】
表１に示した原料と配合量に従って、抄紙用スラリーを調製した。ここで、表１中の「ＰＥＴ１」は、繊度０．１ｄｔｅｘ、繊維長３ｍｍのポリエチレンテレフタレート繊維（帝人ファイバー製、商品名：テピルスＴＭ０４ＰＮ）、「ＰＥＴ２」は、繊度１．１ｄｔｅｘ、繊維長５ｍｍの芯鞘複合繊維（帝人ファイバー製、商品名：ＴＪ０４ＣＮ、芯部：融点２５５℃のポリエチレンテレフタレート、鞘部：ポリエチレンテレフタレートとポリエチレンイソフタレートの共重合体、融点１１０℃）を意味する。
【００３２】
【表１】
2008112827.tif 000003
【００３３】
実施例１〜５
スラリー１〜５を、円網抄紙機と円網抄紙機のコンビネーション抄紙機を用い湿式抄紙して多孔質シート１〜５を作製した。次いで、多孔質シート１〜５を室温、線圧４９０Ｎ／ｃｍでカレンダー処理し、電気二重層キャパシタ用セパレータ１〜５を作製した。
【００３４】
実施例６および７
スラリー６および７を、円網抄紙機と円網抄紙機のコンビネーション抄紙機を用い湿式抄紙して多孔質シート６および７を作製した。次いで、多孔質シート６および７の両面を２２０℃に加熱した直径１２００ｍｍの金属ロールに１０ｍ／ｍｉｎの速度で接触させた後、室温、線圧４９０Ｎ／ｃｍでカレンダー処理し、電気二重層キャパシタ用セパレータ６および７を作製した。
【００３５】
（比較例１および２）
スラリー８および９を、円網抄紙機と円網抄紙機のコンビネーション抄紙機を用い湿式抄紙して多孔質シート８および９を作製した。次いで、多孔質シート８および９を室温、線圧４９０Ｎ／ｃｍでカレンダー処理し、電気二重層キャパシタ用セパレータ８および９を作製した。
【００３６】
＜電気二重層キャパシタの作製＞
正極及び負極として、ＢＥＴ比表面積５００ｍ２／ｇの非多孔性炭素からなる電極を用い、電気二重層キャパシタ用セパレータ１〜９を負極と正極の間に介して積層し、これをアルミニウム製収納袋に収納してスタック型素子を形成した。この素子ごと２００℃に１０時間真空加熱し、電極及びセパレータに含まれる水分を除去した。これを真空中で室温まで放冷した後、素子内に電解液を注入し、注入口を密栓して電気二重層キャパシタ１〜９をそれぞれ１００個作製した。電解液には、プロピレンカーボネートに１．５ｍｏｌ／ｌになるように（Ｃ２Ｈ５）３（ＣＨ３）ＮＢＦ４を溶解させたものを用いた。
【００３７】
電気二重層キャパシタ用セパレータ１〜９、電気二重層キャパシタ１〜９について、下記の試験方法により測定し、その結果を表２、３に示した。
【００３８】
＜厚み＞
電気二重層キャパシタ用セパレータ１〜９の厚みをＪＩＳ  Ｃ２１１１に準拠して測定し、その結果を表２に示した。
【００３９】
＜密度＞
電気二重キャパシタ用セパレータ１〜９の密度をＪＩＳ  Ｃ２１１１に準拠して測定し、その結果を表２に示した。
【００４０】
＜保液率＞
一定面積に切り出した電気二重層キャパシタ用セパレータ１〜９の重量（Ｗ１）を測定し、プロピレンカーボネートに四フッ化ホウ酸テトラエチルアンモニウムを溶解させ調製した電解液中に浸漬した後、ピンセットで該試料を取り出し、一定時間、吊るして放置した。そして、放置後、このセパレータの重量（Ｗ２）を測定し、次の式（２）により、保液率（％）を測定し、その結果を表３に示した。保液率が高いセパレータほど電解液親和性に優れていることを意味する。
保液率（％）＝１００×［（Ｗ２−Ｗ１）／Ｗ１］ …（２）
【００４１】
＜ＤＣ抵抗＞
電気二重層キャパシタ１〜９に電圧３．５Ｖで充電した後、２０Ａで定電流放電したときの放電開始直後の電圧低下よりＤＣ抵抗を算出し、１００個の平均値を表３に示した。
【００４２】
＜耐久性＞
電気二重層キャパシタ１〜９を３．５Ｖまで充電し、電極の体積膨張によってセパレータが突き破れて内部短絡した割合を調べ、耐久性とし、表３に示した。電極の膨張圧力は０．３ＭＰａであった。
【００４３】
【表２】
2008112827.tif 000004
【００４４】
【表３】
2008112827.tif 000005
【００４５】
表３に示した通り、実施例１〜７で作製した脂肪族ポリケトン繊維を含有する多孔質シートからなる電気二重層キャパシタ用セパレータ１〜７は、高い保液率を示す電解液親和性に優れたものであるため、該セパレータを具備した電気二重層キャパシタ１〜７は低い内部抵抗を示した。また、耐久性が高く信頼性にも優れた電気二重層キャパシタであった。
【００４６】
一方、比較例１で作製した、脂肪族ポリケトン繊維を含有しないセルロース１００％の電気二重層キャパシタ用セパレータ８を具備した電気二重層キャパシタ８は、耐久性が低く信頼性に欠けるものであった。
【００４７】
比較例２で作製した、パラ系全芳香族ポリアミド繊維とポリエチレンテレフタレート繊維からなる電気二重層キャパシタ用セパレータ９は、電解液親和性に乏しく保液率が低いため、該セパレータを具備した電気二重層キャパシタ９は、内部抵抗が高く劣っていた。
【産業上の利用可能性】
【００４８】
本発明の活用例としては、高い信頼性と低い内部抵抗が要求される用途、例えば、電気二重層キャパシタ、電解コンデンサ、リチウムイオン電池、リチウムポリマー電池などの電子部品用セパレータが好適である。